КАМЕНЬ МНОГОСЛОЙНЫЙ СТЕНОВЫЙ ИЗ КЕРАМЗИТОПОЛИСТЕРОЛБЕТОНА С ДЕКОРАТИВНОЙ ЛИЦЕВОЙ ПОВЕРХНОСТЬЮ (ВАРИАНТЫ)

Полезная модель относится к области создания многослойных стеновых бетонных камней из керамзитополистиролбетона предназначенных для возведения наружных стен зданий и сооружений различного назначения, без применения последующей отделки и дополнительного утепления.
Известна стеновая панель, содержащая железобетонную плиту, теплоизоляционный и облицовочно-отделочный слои, соединенные гибкими связями, выполненными в виде Г-образных анкеров, одна ветвь которых прикреплена к арматурному каркасу железобетонной плиты, а другая расположена в плоскости фасадной поверхности плиты с возможностью последующего отгиба до положения, перпендикулярного этой плоскости (патент РФ №2125143, кл. Е04С 2/26 от 20.01.1999). Недостатком данного технического решения является сложность изготовления таких стеновых панелей и необходимость применения специальных подъемных механизмов при ее монтаже.
Известен строительный элемент (блок) с отделочным слоем толщиной 5-45 мм, при этом сам элемент имеет состав строительной смеси в масс.%: вулканический пепел 5-32, перлитовый песок 0-32, керамзит 45-75, портландцемент марки 400-10, вода остальное, а отделочный слой имеет другой состав в том числе портландцемент может иметь любой цвет, см. патент РФ №2173374, кл. Е04С 1/00. Однако такое техническое решение имеет сложности в изготовлении, так как необходимо готовить сложные по составу бетонные смеси и применять для изготовления оригинальную технологическую оснастку.
В качестве ближайшего аналога принят строительный элемент представляющий собой поризованный бетон с объемной структурой из пористых гранул керамзита, связанных отвердевшим вспененным цементным связующим, который выполнен с дополнительной объемной структурой из гранул вспененного полистирола, размещенных в пространстве между гранулами керамзита и связанных отвердевшим вспененным цементным связующим. При этом бетонная смесь содержит в кг/м3: цементное связующее 180-125, гранулы керамзита 340-475, гранулы вспененного полистирола 1.2-1,8, вода 145-167 и другие. См. патент РФ №2235705, кл. С04В 38/08, от 10.09.04.
Недостатком данного технического решения является то, что для изготовления строительных элементов необходимо образование поризованного связующего раствора, что вызывает необходимость использования специального оборудования (пеногенератор). Так же, применение указанных строительных элементов требует выполнение последующей отделки фасада.
Предлагаемые согласно заявленной полезной модели камни многослойные стеновые из керамзитополистеролбетона с декоративной лицевой поверхностью представляют собой изделия, состоящие из основного слоя из керамзитополистиролбетона, и лицевого отделочного слоя, который может быть выполнен из цветного керамзитополистиролбетона или бетона. Камни в качестве третьего слоя могут иметь отделочное покрытие внутренней поверхности.
Технический результат, который достигается при использовании заявляемой полезной модели, заключается в создании многослойной структуры камней, содержащей основной теплоизоляционный слой и лицевой слой, что позволяет использовать их без последующей наружной отделки фасада. Для облегчения монтажа камни могут содержать с одной стороны пазы с другой гребни.
Для достижения указанного технического результата в соответствии с
3
первым вариантом полезной модели предлагаются камни многослойные стеновые из керамзитополистеролбетона с декоративной лицевой поверхностью содержащие основной и лицевой слои с составом смеси включающем гранулы керамзита, вспененного полистирола, цементное связующее и воду, характеризующиеся тем, что основной слой выбирают толщиной 500 мм выполняющий несущую и теплоизоляционную функцию, а лицевой слой выполняют толщиной 100 мм, с добавлением цветного керамзитополистиролбетона, выполняющего теплоизоляционную и отделочную функцию, при следующем составе основного и лицевого слоя на 1 м:
Цемент М 500
330-420 кг
Песок кварцевый
0-620 кг
Песок керамзитовый
390-480 кг
Пенополистирол гранулированный
2,6-4,6 кг
Вода
170-210 л
Согласно второму варианту выполнения камни многослойные стеновые из керамзитополистеролбетона с декоративной лицевой поверхностью характеризуются тем, что основной слой, имеет толщину 575 мм, выполняющий несущую и теплоизоляционную функцию, а лицевой слой выполнен из бетона, толщиной 25 мм.
3
Основной слой имеет следующий состав бетона на 1 м:
Цемент М 500
330-420 кг
Песок кварцевый
0-620 кг
Песок керамзитовый
390-480 кг
Пенополистирол гранулированный
2,6-4,6 кг
Вода
170-210 л.
3
Лицевой слой имеет следующий состав бетона на 1 м
Цемент М 500 - 300-330 кг
Водорастворимая полимерная смола - 32-64 кг
Песок из отсевов дробления горных пород фр 0-10 мм - 900-1000 кг
Пигмент - 4-40 кг
Вода-100-120 л
В качестве водорастворимой полимерной смолы возможно использовать эпоксидную смолу С-89, смолы эпоксидно-алифатические марок ДЭГ-1, ТЭГ-1,ТЭГ-17, МЭГ-2 и ЭТ-1; смолы эпоксидно-диановые марок ЭД-5, ЭД-6, ЭД-20; смолы фенольные жидкие марок СФЖ и СРЖ; смолы карбамидоформальдегидные марок МФ-17, М-19-62.М-70, КС-68, ММФ-50; поливиниловый спирт; натрий карбоксиметилцеллюлоза (КМЦ) и другие водорастворимые полимеры.
Полезная модель поясняется рисунками, где на фиг.1 представлен заявленный камень многослойный стеновой из керамзитополистеролбетона с декоративной лицевой поверхностью содержащий основной слой 1 и облицовочный слой 2.
На фиг.2 изображен камень многослойный стеновой из керамзитополистеролбетона с декоративной лицевой поверхностью, содержащий основной слой 1 и облицовочный слой 2, выполненный с пазом 3 и гребнем 4, для облегчения монтажа камней.
При выполнении многослойных стеновых бетонных камней из керам-зитополистиролбетона, состоящих из основного слоя и лицевого создается возможность использовать их для возведения стен без последующей наружной отделки фасада
3
Благодаря использованию в каждом из предложенных двух вариантов выполнения многослойных стеновых бетонных камней из керамзитополистиролбетона в качестве основного слоя керамзитополистиролбетона, содержащего в своем составе в качестве заполнителя кроме керамзитового песка еще и пенополистирольные гранулы в количестве 2,6-4,6 кг на 1 м имеющих большой процент замкнутых пор, а, следовательно, низкую теплопроводность, камни многослойные стеновые из керамзитополистеролбетона с декоративной лицевой поверхностью имеют низкую теплопроводность, что повышает их теплозащитные свойства. За счет увеличения толщины камня достигается увеличение его термического сопротивления, что позволяет создавать наружную стеновую конструкцию без дополнительного утепления.
Ниже приведена таблица 1, содержащая характеристики керамзитополистиролбетона используемого в предлагаемых многослойных бетонных камней из керамзитополистиролбетона.
Таблица 1.
Характеристики керамзитополистиролбетона
Класс бетона по прочности при сжатии
Плотность, кг/м<sup>3</sup>
Прочности при сжатии, МПа
Коэффициент теплопроводности, Вт/м*°С
Морозостойкость, циклы
В 3,5
1000
5,2
0,27
50
В 5
1050
7,8
0,28
50
В 7,5
1300
11,1
0,35
100
В 12,5
1500
17,2
0,43
150
Таблица 2
Характеристики камней многослойных стеновых из керамзитополистеролбетона с декоративной лицевой поверхностью
Класс бетона по прочности
Толщина основного слоя, мм
Толщина отделочного слоя, мм
Термическое сопротивление, м<sup>2</sup>°С/Вт
В 3,5
575
25*
2,15
В 3,5
500
100**
2,22
В 5
575
25*
2,07
В 5
500
100**
2,14
В 7,5
575
25*
1,66
В 7,5
500
100**
1,71
В 12,5
575
25*
1,36
В 12,5
500
100**
1,40
* бетон
** керамзитополистиролбетон